УСКОРИТЕЛЬ НА ОСНОВЕ ЖЕЛЕЗА ДЛЯ ОТВЕРЖДЕНИЯ ПОЛИМЕРОВ

1. Раствор ускорителя, пригодный для образования окислительно-восстановительной системы с пероксидами, содержащий:
(i) соединение железа, выбранное из карбоксилатов железа, 1,3-диоксокомплексов железа и дициклопентадиенильных комплексов железа,
(ii) соединение второго переходного металла; причем массовое соотношение железа и второго переходного металла находится в интервале от 3:1 до 200:1,
(iii) растворитель, выбранный из соединений фосфора и содержащих гидроксильные группы растворителей
при том условии, что раствор ускорителя содержит менее чем 1 масс. % аскорбиновой кислоты.
2. Раствор ускорителя по п. 1, в котором второй переходный металл выбирается из группы, состоящей из Co, Ti, Mn, Cu, Sn, Cr, Ni, Mo, Ge, Sr, Pd, Pt, Nb, Sb, Re, Os, Ir, Au, Hg, Te, Rb и Bi.
3. Раствор ускорителя по п. 2, в котором второй переходный металл выбирается из группы, состоящей из Co, Mn и Cu.
4. Раствор ускорителя по любому из предшествующих пунктов, в котором соединение железа присутствует в растворе, в пересчете на металл, в количестве от 50 до 5000 ммоль/л.
5. Раствор ускорителя по любому из пп. 1-3, в котором второй переходный металл присутствует в растворе в количестве от 10 до 1000 ммоль/л.
6. Раствор ускорителя по любому из пп. 1-3, дополнительно содержащий соединение щелочного или щелочноземельного металла, фосфорсодержащее соединение и/или 1,3-дикетон.
7. Двухкомпонентная композиция, содержащая первый компонент и второй компонент, причем первый компонент содержит предускоренную полимерную композицию, содержащую:
(i) отверждаемый полимер,
(ii) соединение железа, выбранное из карбоксилатов железа, 1,3-диоксокомплексов железа и дициклопентадиенильных комплексов железа,
(iii) соединение второго переходного металла; причем массовое соотношение железа и второго переходного металла находится в интервале от 3:1 до 200:1
при том условии, что предускоренный полимер содержит менее чем 0,01 масс. % аскорбиновой кислоты,
второй компонент содержит пероксид, выбранный из группы, которую составляют органические гидропероксиды, пероксиды кетонов, пероксикарбонаты и сложные пероксиэфиры.
8. Двухкомпонентная композиция по п. 7, в которой второй переходный металл выбирается из группы, состоящей из Co, V, Ti, Mn, Cu, Sn, Cr, Ni, Mo, Ge, Sr, Pd, Pt, Nb, Sb, Re, Os, Ir, Au, Hg, Te, Rb и Bi.
9. Двухкомпонентная композиция по пункту 7, в которой второй переходный металл выбирается из группы, состоящей из Co, V, Mn и Cu.
10. Двухкомпонентная композиция по любому из пп. 7-9, в которой соединение железа присутствует в предускоренном полимере, в пересчете на металл, в количестве от 1 до 75 ммоль на 1 кг полимера.
11. Двухкомпонентная композиция по любому из пп. 7-9, в которой второй переходный металл присутствует в предускоренном полимере, в пересчете на металл, в количестве от 0,005 до 0,5 ммоль на 1 кг полимера.
12. Двухкомпонентная композиция по любому из пп. 7-9, в которой предускоренный полимер дополнительно содержит соединение щелочного или щелочноземельного металла, фосфорсодержащее соединение и/или 1,3-дикетон.
13. Двухкомпонентная композиция по любому из пп. 7-9, в которой отверждаемый полимер представляет собой ненасыщенный сложнополиэфирный полимер, виниловый сложноэфирный полимер или (мет)акрилатный полимер.